(57)【要約】      （修正有）【課題】Ｓｉ含有量が多い場合であっても優れためっき後外観を有する、めっき後外観に優れた高強度合金化溶融亜鉛めっき鋼板及びその製造方法を提供すること。【解決手段】高強度合金化溶融亜鉛めっき鋼板は、Ｃを０．０５質量％以上０．２質量％以下、Ｓｉを０．５質量％以上３．０質量％以下、Ｍｎを０．１質量％以上３．０質量％以下含有し、残部が鉄及び不可避的不純物からなり、焼鈍処理後の表面がＦｅ及びＦｅの酸化物とＳｉ及び／又はＭｎを含有する酸化物とによって構成され、Ｓｉ及び／又はＭｎを含有する酸化物の領域２内に少なくともＦｅを含有する領域３が分散している鋼板の表面に、亜鉛めっき処理及び合金化処理を順に施すことによって形成されている。これにより、Ｓｉ含有量が多い場合であっても優れためっき後外観を有する、めっき後外観に優れた高強度合金化溶融亜鉛めっき鋼板を提供できる。【選択図】図１
2013256714.tif 000002
【特許請求の範囲】
【請求項１】
Ｃを０．０５質量％以上０．２質量％以下、Ｓｉを０．５質量％以上３．０質量％以下、Ｍｎを０．１質量％以上３．０質量％以下含有し、残部が鉄及び不可避的不純物からなり、焼鈍処理後の表面がＦｅ及びＦｅの酸化物とＳｉ及び／又はＭｎを含有する酸化物とによって構成され、Ｓｉ及び／又はＭｎを含有する酸化物の領域内に少なくともＦｅを含有する領域が分散している鋼板の表面に、亜鉛めっき処理及び合金化処理を順に施すことによって形成されていることを特徴とするめっき後外観に優れた高強度合金化溶融亜鉛めっき鋼板。
【請求項２】
前記少なくともＦｅを含有する領域の大きさが１００ｎｍ以下であることを特徴とする請求項１に記載のめっき後外観に優れた高強度合金化溶融亜鉛めっき鋼板。
【請求項３】
鋼板引っ張り強度が５９０ＭＰａ以上であることを特徴とする請求項１又は２に記載のめっき後外観に優れた高強度合金化溶融亜鉛めっき鋼板。
【請求項４】
前記少なくともＦｅを含有する領域がＳｉ及び／又はＭｎを含有する酸化物の領域全体の１０％以上の領域を占めることを特徴とする請求項１〜３のうち、いずれか１項に記載のめっき後外観に優れた高強度合金化溶融亜鉛めっき鋼板。
【請求項５】
請求項１に記載の鋼成分を有するスラブを１０００〜１３００℃の温度範囲内に加熱した後に熱間圧延を圧延終了温度８００〜１０００℃の範囲内で行い、６５０℃以下の温度で巻き取り、酸洗を行い、冷間圧延を行った後、７００〜９００℃の温度範囲内で仕上焼鈍を行うにあたり、仕上焼鈍時の加熱速度を５℃／sec以下とし、仕上焼鈍後から６００℃までの間の冷却速度を５℃／sec以上として、焼鈍処理後の表面がＦｅ及びＦｅの酸化物とＳｉ及び／又はＭｎを含有する酸化物とによって構成され、Ｓｉ及び／又はＭｎを含有する酸化物の領域内に少なくともＦｅを含有する領域が分散している鋼板の表面に、亜鉛めっき処理及び合金化処理を順に施すことを特徴とするめっき後外観に優れた高強度合金化溶融亜鉛めっき鋼板の製造方法。
【発明の詳細な説明】
【技術分野】
【０００１】
本発明は、自動車用鋼板等に適用して好適な、めっき後外観に優れた高強度合金化溶融亜鉛めっき鋼板及びその製造方法に関する。
【背景技術】
【０００２】
近年、自動車、家電、建材等の分野において、素地鋼板に防錆性を付与した表面処理鋼板、中でも安価に製造でき、且つ、防錆性に優れた合金化溶融亜鉛めっき鋼板が利用されている。また、地球環境保全の観点から、自動車車体を軽量化することによって、自動車の燃費を改善することが求められている。一方、衝突時の乗員の安全性を確保するために、自動車車体の強度を向上させることも求められている。自動車車体の軽量化と強度向上とを同時に実現するためには、自動車車体の素材となる薄鋼板を薄肉化、且つ、高強度化することが効果的である。このため、板厚を低減した高強度薄鋼板を自動車車体の素材として採用することが積極的に進められており、最近では、自動車車体の強度部材や補強部材として引張強さが590MPa以上の高強度薄鋼板が使用され始めている。
【０００３】
一般に、自動車車体の強度部材や補強部材はプレス加工等の成形加工によって製造される。このため、自動車車体の素材には、高強度であること以外に加工性に優れることが要求される。自動車車体の素材となる鋼板を高強度化する方法としては、Ｓｉ（ケイ素）やＭｎ（マンガン）等の合金元素を添加することによって固溶強化したり、結晶粒を微細化したりする方法や、Ｎｂ（ニオブ）、Ｔｉ（チタン）、Ｖ（バナジウム）等の析出物形成元素を添加して析出強化する方法、マルテンサイト相等の硬質な変態組織を形成して強化する方法等が有効であり、既に実用化されている。
【０００４】
合金元素を添加することによって鋼板を高強度化する場合、加工性が低下することが一般的である。ところが、Ｓｉは、加工性の低下を抑制しつつ高強度化が可能であるため、鋼板の強度と加工性とを両立させる上で有用な合金元素である。しかしながら、Ｓｉは、易酸化性元素であるため、含有量の増加に伴い通常の冷延鋼板の製造工程で実施される還元性雰囲気下での焼鈍処理中に優先的に酸化されて鋼板表面近傍に濃化し、表面にＳｉ含有酸化物層を形成する。表面にＳｉ含有酸化物層が形成された鋼板に溶融亜鉛めっき処理を施した場合、Ｓｉ含有酸化物層が溶融亜鉛めっきと下地鋼板との濡れ性を低下させるために、めっき弾きが多発するようになる。また、めっき弾きが発生しなかった場合でも溶融亜鉛めっきと下地鋼板との密着性が悪くなる。
【０００５】
このような背景から、Ｓｉ含有鋼板、特に0.8質量％以上の高い濃度のＳｉを含有する鋼板のめっき後外観を改善する方法が数多く提案されている。具体的には、高い濃度のＳｉを含有する鋼板のめっき性を阻害する主な要因は、Ｓｉを主体とする酸化物が鋼板表面を被覆することによって、溶融亜鉛めっき処理時に溶融亜鉛めっきと下地鋼板との濡れ性が低下することである。そこで、特許文献１には、鋼板表面に酸化膜を形成した後に還元焼鈍処理を行う技術が開示されている。また、特許文献２〜８には、酸化速度や還元量を規定したり、酸化膜厚に基づいて酸化条件や還元条件を制御したりすることによって、溶融亜鉛めっきと下地鋼板との濡れ性の効果を安定化させる技術が開示されている。
【先行技術文献】
【特許文献】
【０００６】
【特許文献１】特開昭５５−１２２８６５号公報
【特許文献２】特開平４−２０２６３０号公報
【特許文献３】特開平４−２０２６３１号公報
【特許文献４】特開平４−２０２６３２号公報
【特許文献５】特開平４−２０２６３３号公報
【特許文献６】特開平４−２５４５３１号公報
【特許文献７】特開平４−２５４５３２号公報
【特許文献８】特開平７−３４２１０号公報
【発明の概要】
【発明が解決しようとする課題】
【０００７】
しかしながら、本発明の発明者らの検討によれば、特許文献１〜８記載の技術を用いても、Ｓｉ含有量が多く、焼鈍処理後の鋼板表面にＳｉやＭｎを含有する酸化物領域がある程度存在する場合には、めっき性にばらつきが見られ、必ずしも十分なめっき性が得られないことが知見された。
【０００８】
本発明は、上記課題に鑑みてなされたものであって、その目的は、Ｓｉ含有量が多い場合であっても優れためっき後外観を有する、めっき後外観に優れた高強度合金化溶融亜鉛めっき鋼板及びその製造方法を提供することにある。
【課題を解決するための手段】
【０００９】
上記課題を解決し、目的を達成するために、本発明に係るめっき後外観に優れた高強度合金化溶融亜鉛めっき鋼板は、Ｃを０．０５質量％以上０．２質量％以下、Ｓｉを０．５質量％以上３．０質量％以下、Ｍｎを０．１質量％以上３．０質量％以下含有し、残部が鉄及び不可避的不純物からなり、焼鈍処理後の表面がＦｅ及びＦｅの酸化物とＳｉ及び／又はＭｎを含有する酸化物とによって構成され、Ｓｉ及び／又はＭｎを含有する酸化物の領域内に少なくともＦｅを含有する領域が分散している鋼板の表面に、亜鉛めっき処理及び合金化処理を順に施すことによって形成されていることを特徴とする。
【００１０】
少なくともＦｅを含有する領域の大きさは１００ｎｍ以下であることが好ましい。なお、ここでいう領域の大きさとは、領域の長辺の平均長さのことを意味する。面積で換算する場合には、領域の大きさは長辺も短辺も１００ｎｍであったときの正方形換算の面積である０．０１μｍ２以下とすることが好ましい。
【００１１】
鋼板引っ張り強度は５９０ＭＰａ以上であることが好ましい。
【００１２】
少なくともＦｅを含有する領域がＳｉ及び／又はＭｎを含有する酸化物の領域全体の１０％以上の領域を占めることが好ましい。
【００１３】
上記課題を解決し、目的を達成するために、本発明に係るめっき後外観に優れた高強度合金化溶融亜鉛めっき鋼板の製造方法は、本発明に係るめっき後外観に優れた高強度合金化溶融亜鉛めっき鋼板の鋼成分を有するスラブを１０００〜１３００℃の温度範囲内に加熱した後に熱間圧延を圧延終了温度８００〜１０００℃の範囲内で行い、６５０℃以下の温度で巻き取り、酸洗を行い、冷間圧延を行った後、７００〜９００℃の温度範囲内で仕上焼鈍を行うにあたり、仕上焼鈍時の加熱速度を５℃／sec以下とし、仕上焼鈍後から６００℃までの間の冷却速度を５℃／sec以上として、焼鈍処理後の表面がＦｅ及びＦｅの酸化物とＳｉ及び／又はＭｎを含有する酸化物とによって構成され、Ｓｉ及び／又はＭｎを含有する酸化物の領域内に少なくともＦｅを含有する領域が分散している鋼板の表面に、亜鉛めっき処理及び合金化処理を順に施すことを特徴とする。
【発明の効果】
【００１４】
本発明に係るめっき後外観に優れた高強度合金化溶融亜鉛めっき鋼板及びその製造方法によれば、Ｓｉ含有量が多い場合であっても優れためっき後外観を有する高強度合金化溶融亜鉛めっき鋼板を提供できる。
【図面の簡単な説明】
【００１５】
【図１】図１は、実施例の焼鈍処理後表面のSEM像及び構造を示す図である。
【図２】図２は、比較例の焼鈍処理後表面のSEM像を示す図である。
【図３】図３は、実施例の合金化処理後表面のSEM像を示す図である。
【図４】図４は、比較例の合金化処理後表面のSEM像を示す図である。
【発明を実施するための形態】
【００１６】
本発明の発明者らは、焼鈍処理後の鋼板の表面構造とめっき処理後外観との関係を鋭意検討した。一般に、焼鈍処理を行うと、鋼板中にＳｉやＭｎが添加元素として含まれているために、少なからず鋼板表面にＳｉやＭｎを含有する酸化物領域が形成される。本発明の発明者らは、めっき後外観の優れた鋼板の焼鈍処理後の表面構造を詳細に調べたところ、ＳｉやＭｎを含有する酸化物領域の中に少なくともＦｅを含む領域が分散していることを知見した。溶融亜鉛めっき処理時の溶融亜鉛めっきと下地鋼板との濡れ性を左右する要因は、めっき液の濡れ性を阻害するＳｉやＭｎを含む酸化物領域の露出面積であると考えられる。すなわち、鋼板表面に比較的広いＳｉやＭｎを含有する酸化物領域が存在すると、その部分では溶融亜鉛めっきと下地鋼板との濡れ性が悪く、めっき弾きが生じやすくなる。
【００１７】
このため、通常、ＳｉやＭｎを多く含有する鋼板の製造時には、焼鈍処理時に表面にＳｉやＭｎを含有する酸化物が濃化しない条件で処理が行われる。これに対して、本発明の発明者らが見出した鋼板では、ＳｉやＭｎを含有する酸化物領域内に少なくともＦｅを含む微細な金属鉄を分散させることにより、めっき処理時の溶融亜鉛めっきと下地鋼板との濡れ性を確保できるため、めっき弾きを生じることなくめっき処理を施すことができる。
【００１８】
以下、本発明の一実施形態である高強度合金化溶融亜鉛めっき鋼板について説明する。
【００１９】
本発明の一実施形態である高強度合金化溶融亜鉛めっき鋼板は、Ｓｉを0.5質量％以上3.0質量％以下、Ｍｎを0.1質量％以上3.0質量％以下含有し、残部がＦｅ及び不可避的不純物からなる。Ｓｉ及びＭｎは、鋼板の加工性を低下させずに強度を上げる元素であり、強度と加工性とのバランスを向上させるために必要である。また、Ｃ（炭素）の含有量は0.05質量％以上0.2質量％以下の範囲内とする。Ｃの含有量が下限値未満であると、固溶、析出、細粒化、及び変態等による強化の効果がほとんど見られなくなる。一方、Ｃの含有量が上限値超えであると、固溶、析出、細粒化、及び変態等による強化の効果が飽和し、製造コストが上昇する。これらの添加元素によって目的とする鋼板特性（例えば鋼板引っ張り強度が５９０ＭＰａ以上等）が得られるが、上記の添加元素に加えて下記の元素を添加してもよい。これらの元素を添加する場合の好ましい範囲は以下の通りである。
【００２０】
Ｐ（リン）の含有量は、好ましくは0.1質量％以下、さらに好ましくは0.02質量％以下である。Ｐの含有量が上限値超えであると、耐食性が劣化傾向になるためである。Ｓ（硫黄）の含有量は、好ましくは0.01質量％以下、さらに好ましくは0.002質量％以下である。Ｓの含有量が上限値超えであると、耐食性が劣化傾向になるためである。
【００２１】
Ａｌ（アルミニウム）の含有量は0.01質量％以上0.1質量％以下の範囲内にすることが望ましい。また、Ｎ（窒素）の含有量は0.005質量％以下にすることが望ましい。また、上記の元素に加え、必要に応じてさらにＴｉ、Ｎｂ、Ｖ、Ｍｏ（モリブデン）、Ｃｕ（銅）、及びＮｉ（ニッケル）のうちの１種又は２種以上を含有することもできる。
【００２２】
本発明の高強度合金化溶融亜鉛めっき鋼板は、焼鈍処理後の表面がＦｅ及びＦｅの酸化物とＳｉ及び／又はＭｎを含有する酸化物とによって構成され、Ｓｉ及び／又はＭｎを含有する酸化物の領域内に少なくともＦｅを含有する領域が分散している鋼板の表面を有し、その後、亜鉛めっき処理及び合金化処理が施されていれば、製造方法は限定するものではないが、所望の表面状態が得られる製造方法の一例について説明する。
【００２３】
本実施形態では、本発明に適合する成分組成を有する鋼を常法の製鋼プロセスで溶製してスラブとし、このスラブに対して熱間圧延する工程、冷間圧延する工程、冷間圧延後の鋼板を焼鈍する工程、焼鈍後の鋼板表面に溶融亜鉛めっき処理を施す工程、及び酸洗工程を施すことによって、めっき後外観に優れた高強度溶融亜鉛めっき鋼板を製造する。
【００２４】
熱間圧延する工程は、一旦室温まで冷却したスラブを加熱炉で1000℃以上の温度に再加熱してから行うことが通常である。しかしながら、スラブ製造後（連続鋳造後）、再加熱することなく直ちに圧延する直送圧延（直接圧延）するプロセスや、室温まで冷却することなく温片状態で加熱炉に装入し、軽加熱又は保温を行ってから圧延するプロセスを採用してもよい。
【００２５】
スラブを再加熱する場合、スラブ加熱温度は1000℃以上にすることが好ましい。スラブ加熱温度の上限値は特に限定されないが、スラブ加熱温度が1300℃を超えると酸化重量の増加に伴いスケールロスが増大したり、表面欠陥が発生したりすることがあることから、1300℃をスラブ加熱温度の上限値とすることが好ましい。
【００２６】
熱間圧延を行う工程では、必要に応じて粗圧延を行った後、圧延終了温度を800℃以上として仕上圧延を行い熱延鋼板とすることが好ましい。仕上圧延の終了温度が800℃を下回ると、鋼板組織の不均一を招き、加工性を低下させる場合がある。一方、仕上圧延終了温度の上限値は、特に限定されないが、過度に高い温度で圧延するとスケール痕等の表面欠陥の原因となるので、仕上圧延終了温度の上限値は1000℃とすることが好ましい。熱間圧延後は650℃以下の温度で鋼板を巻き取ることが好ましい。巻取温度が650℃を超えると、巻取後に多量のスケールが生成し、冷間圧延前の酸洗負荷が大きくなる。
【００２７】
次に、上記のようにして得た熱延鋼板に対し酸洗処理を行うことによって表面スケールを除去した後、冷間圧延工程を行う。この冷間圧延工程は、所望の寸法及び形状の冷延鋼板を得ることができれば特に限定されない。なお、冷間圧延工程前の酸洗処理は、熱延鋼板の表面スケールが極めて少ない場合には、省略することもできる。
【００２８】
冷間圧延工程後の冷延鋼板に対しては、所望の強度と加工性とを付与するため、焼鈍処理が施される。焼鈍炉に導入する雰囲気ガスは0.1〜50体積％のＨ２（水素）を含み、残部はＮ２（窒素）及び不可避的不純物とすることが好ましい。Ｈ２濃度が0.1体積％未満では鋼板表面のＦｅ酸化物を還元するＨ２が不足し、Ｈ２濃度が50体積％を超えてもＦｅ酸化物の還元反応が飽和するためである。Ｈ２濃度そのものやＮ２濃度とＨ２濃度との比率、また焼鈍温度等を変更することによって、焼鈍時に鋼板表面に濃化するＳｉ及び／又はＭｎを含有する酸化物の領域内に少なくともＦｅを含有する領域を分散させることができる。
【００２９】
また、露点が-25℃超になると炉内に存在する水に含まれる酸素による酸化が著しくなり、ＳｉやＭｎ等の内部酸化が過度に起こるため、露点は-25℃以下とすることが好ましい。これにより、焼鈍炉内は鉄の還元性雰囲気となり、酸化処理で生成された鉄の酸化物の還元が起こる。このとき、還元により鉄と分離された酸素は、一部鋼板内部に拡散し、ＳｉやＭｎ等と反応することによって、酸化物を形成する。ＳｉやＭｎ等が鋼板内部で酸化し、溶融めっきと接触する鋼板最表面のＳｉやＭｎ等を含有する酸化物が減少するため、めっき密着性は良好となる。焼鈍処理は、材質調整の観点、及びＳｉ及び／又はＭｎを含有する酸化物領域内にＦｅを含有する領域を分散させる観点から、昇温速度5℃/sec以下で加熱して鋼板温度を700〜900℃の範囲内とし、冷却は冷却速度5℃/sec以上で600℃になるまで冷却することが好ましく、仕上焼鈍温度は750〜850℃の範囲内とすることがさらに好ましい。また、仕上焼鈍時の均熱時間は10〜180秒の範囲内にすることが好ましい。このように構成することにより、材質を確保しつつ、Ｓｉ及び／又はＭｎを含有する酸化物の領域内に少なくともＦｅを含有する領域が分散している鋼板の表面を得ることができる。
【００３０】
焼鈍処理後、440〜550℃の温度域の温度に冷却した後、溶融亜鉛めっき処理を施す。溶融亜鉛めっき処理は、溶融亜鉛めっき鋼板（めっき層の合金化処理を行わないもの）製造時は0.12〜0.22質量％の溶解Ａｌ量のめっき浴、合金化溶融亜鉛めっき鋼板（溶融亜鉛めっき後合金化処理するもの）製造時は0.08〜0.18質量％の溶解Ａｌ量のめっき浴で、板温440〜550℃で鋼板をめっき浴中に浸入させておこない、ガスワイピング等でめっき付着量を調整する。溶融亜鉛めっき浴温度は通常の440〜500℃の範囲内であればよく、合金化処理を施す場合には鋼板を460〜600℃の範囲内に加熱して処理することが望ましい。鋼板温度が600℃超になるとめっき密着性が劣化し、460℃未満では合金化が進行しない。
【００３１】
合金化処理する場合、合金化度（皮膜中鉄％）は7〜15質量％の範囲内になるようにする。合金化度が7質量％未満であると、合金化ムラが生じ、外観性の劣化や、いわゆるζ相の生成によって摺動性が劣化する。一方、合金化度が15質量％を越えると、硬質で脆いΓ相が多量に形成され、めっき密着性が劣化する。
【００３２】
合金化溶融亜鉛めっき鋼板を製造する際には、良好なめっき性及びめっき密着性を実現するＳｉやＭｎ等を含有する酸化物量とめっき層中の酸化物割合と、酸化処理時の酸化温度、酸素濃度及び焼鈍時の雰囲気、温度等との関係を予め調べておき、例えば、酸化処理時の酸化温度が不足する等の事態が生じた際に、焼鈍条件を変更して所定の酸化物量、めっき層中の酸化物割合を実現するとよい。
【００３３】
〔実施例〕
本実施例では、C：0.09質量%、Si：1.4質量%、Mn：1.9質量%を含有するスラブを板厚2.5mmになるまで熱間圧延し、熱延鋼板を580℃で巻き取った。比較例では焼鈍雰囲気を水素濃度9%、実施例では焼鈍雰囲気を水素濃度12%とし、焼鈍条件として昇温速度5℃/secで830℃まで昇温し、この温度で60秒間保持した。その後冷却速度10℃/secで550℃まで冷却し、溶融亜鉛めっき処理を行い、540℃にて合金化処理を行った。比較例では昇温時の到達温度は同じだが、昇温速度を10℃/sec、冷却速度を3℃/secとして焼鈍処理を実施した。実施例の焼鈍処理後表面のSEM像及び構造を図１（ａ），（ｂ）、比較例の焼鈍処理後表面のSEM像を図２に示す。図１（ａ），（ｂ）に示すように、実施例では、数ミクロン程度の大きさを有するＳｉやＭｎを含有する酸化物領域２の周囲に焼鈍処理によって生成した還元鉄被覆領域１が存在し、酸化物領域２内には10〜100nmの大きさの少なくともＦｅを含有する領域３が分散している。また、少なくともＦｅを含有する領域３は酸化物領域２全体の１０％以上の領域を占めている。
【００３４】
一般に、ＳｉやＭｎを含有する酸化物領域２では、溶融亜鉛めっき液との濡れ性が悪く、めっき弾きが生じるが、還元鉄被覆領域１では正常にめっきが付着する。このため、ＳｉやＭｎを含有する酸化物領域２では不めっき等の不良が生じる。ところが、図１（ａ），（ｂ）に示すように、ＳｉやＭｎを含有する酸化物領域２内に少なくともＦｅを含む微細な領域３が分散していると、ＳｉやＭｎを含有する酸化物領域２においてもめっきが正常に付着する。図３は、実施例の合金化処理後鋼板表面を示す。図４は、比較例の合金化処理後鋼板表面を示す。図３と図４との比較から明らかなように、比較例ではめっきが付着してない不めっき領域が形成されているが、実施例では不めっき領域が観察されず、めっき後外観が良好であることが確認された。
【符号の説明】
【００３５】
１  還元鉄被覆領域
２  酸化物領域
３  少なくともＦｅを含む領域
【図１】
2013256714.tif 000003
【図２】
2013256714.tif 000004
【図３】
2013256714.tif 000005
【図４】
2013256714.tif 000006